(57)【特許請求の範囲】
【請求項１】
多孔質基材上に少なくとも１つの金属水酸化物層をコーティングする工程、および
前記金属水酸化物層を有する多孔質基材を焼成し、前記金属水酸化物層を、連続相を有する金属酸化物層に変換させ、修飾された多孔質基材を形成する工程を含み、
前記金属水酸化物層は、層状複水酸化物であり、前記金属水酸化物層のコーティングの方法は、前記多孔質基材を塩基性溶液に浸漬する工程を含み、前記塩基性溶液は、第１金属のイオンおよび前記第１金属のイオンと異なる第２金属のイオンを含み、前記連続相を有する金属酸化物層は、前記第１金属の酸化物および前記第１金属と異なる前記第２金属を含むことを特徴とする多孔質基材の修飾方法。
【請求項２】
前記第１金属のイオンは、Ａｌ３＋、Ｍｎ３＋、Ｎｉ３＋、Ｆｅ３＋またはＣｒ３＋を含み、かつ前記第２金属のイオンは、Ｎｉ２＋、Ｍｇ２＋、Ｚｎ２＋、Ｃａ２＋、Ｃｕ２＋、Ｍｎ２＋、Ｌｉ＋、Ｎａ＋またはＫ＋を含む請求項１に記載の多孔質基材の修飾方法。
【請求項３】
前記塩基性溶液のｐＨ値は、１１．０〜１２．３である、前記塩基性溶液は、前記第１金属のイオン濃度が２００〜１１００ｐｐｍであり、かつ前記第２金属のイオン濃度が２００〜６００ｐｐｍである請求項１または２に記載の多孔質基材の修飾方法。
【請求項４】
前記第２金属は、前記金属水酸化物層の全質量を基準にして、０．５〜３５質量％の量で存在する請求項１〜３のいずれか１項に記載の多孔質基材の修飾方法。
【請求項５】
多孔質基材と、前記多孔質基材上にコーティングされた連続相を有する金属酸化物層とを含む修飾された多孔質基材であって、
前記連続相を有する金属酸化物層は、第１金属および前記第１金属と異なる第２金属を含み、前記第１金属は、前記金属酸化物層の全質量を基準にして、２０〜２５質量％の量で存在し、前記第２金属は、前記金属酸化物層の全質量を基準にして、０．５〜３０質量％の量で存在し、前記第１金属の酸化物は、酸化アルミニウム、酸化クロム、酸化鉄、酸化ニッケル、酸化マンガン、またはこれらの組合せを含み、前記第２金属は、Ｌｉ、Ｎａ、またはＫを含むことを特徴とする修飾された多孔質基材。
【請求項６】
前記多孔質基材は、多孔質ステンレスまたは多孔質ニッケル系合金を含む請求項５に記載の修飾された多孔質基材。
【請求項７】
前記金属酸化物層の厚さは、０．１〜３μｍである請求項５または６に記載の修飾された多孔質基材。
【請求項８】
前記多孔質基材は、さらに、その孔内に充填された複数の粒子を含み、前記複数の粒子は、粒径が１〜３０μｍである請求項５〜７のいずれか１項に記載の修飾された多孔質基材。
【発明の詳細な説明】
【技術分野】
【０００１】
本発明は、多孔質基材の修飾方法および修飾された多孔質基材に関し、特に、ガス分離に用いる多孔質基材の修飾方法および修飾された多孔質基材に関するものである。
【０００２】
なお、本願は、台湾出願第１００１４９７７２号（出願日：２０１１年１２月３０日）および台湾出願第１０１１４０２４６号（出願日：２０１２年１０月３１日）を優先権主張の基礎とするものであり、当該台湾出願の全ての内容は、参照することによって本明細書に援用される。
【背景技術】
【０００３】
水素エネルギーは、使用において環境に対する負荷が低く、かつ連続的に循環して用いることができるため、近年、新しいエネルギー源として期待されている。水蒸気改質は、水素を発生させる主なプロセスである。水蒸気改質反応は、高い吸熱反応であり、熱力学的な理由により制限を受け、非常に高い反応温度がないと十分な転化率を得ることができない。反応圧力が１０００ｋＰａであり、水／メタンの比率が３である場合、９０％のメタン転化率を得るのに必要な反応温度は、８５０℃である。水蒸気改質反応中に９０％の水素ガスを取り出すことができれば、必要な反応温度は、わずか５００℃である。水素ガスを分離・精製するには、パラジウムまたはその合金膜、例えば、パラジウム−銀合金、パラジウム−銅合金などの層を用いるか、あるいは、バナジウム、ニオブ、タンタルなどの層を用いることができる。水蒸気改質反応器中にパラジウムまたはその合金膜を組み込み、選択的水素透過特性を有するパラジウムまたはその合金の選択的水素透過メカニズムを用いて、水蒸気改質反応器中の合成ガスから水素ガスを選択的に分離することにより、熱力学的平衡をシフトさせ、水素転化率を高めることができる。パラジウム層の水素透過メカニズムは、水素ガス濃度の高い（反応側の）パラジウム表面上で水素ガスが吸収され、吸収された水素ガスが水素原子に解離し、次いで、水素原子がパラジウム内部に侵入し、水素ガス濃度の低い（透過側の）他方の表面に拡散することである。次いで、水素ガス濃度の低い他方の表面に拡散した水素原子は、再結合して水素分子となり、この表面から脱着する。水素ガス流量は、式：
【０００４】
【数１】
0005778656.tif 000002
【０００５】
［式中、Ｑ０は透過定数、Ｌはパラジウム膜の厚さであり、Ｅは透過の活性化エネルギーである］で表される。水素ガス流量は、温度と圧力の影響を受ける以外に、パラジウム膜自体が水素ガス流量に影響を及ぼす要因であり、透過できる水素ガス流量と膜厚は反比例する。パラジウム膜の厚さが薄ければ薄いほど、透過できる水素ガス流量は高くなり、かつ必要なコストも低くなる。しかし、パラジウム層は、解決すべきいくつかの問題点を有する。例えば、パラジウム層は、高温高圧の反応環境に耐えることができない。したがって、多孔質基材上に適切な修飾層を形成する方法を開発することが必要である。
【先行技術文献】
【非特許文献】
【０００６】
【非特許文献１】アイ・シッソコ（Ｉ．Ｓｉｓｓｏｋｏ），イー・ティー・イヤグバ（Ｅ．Ｔ．Ｉｙａｇｂａ），アール・サハイ（Ｒ．Ｓａｈａｉ），およびピー・バイロアン（Ｐ．Ｂｉｌｏｅｎ），ジャーナル・オブ・ソリッド・ステイト・ケミストリー（Ｊ．Ｓｏｌｉｄ  Ｓｔａｔｅ  Ｃｈｅｍ．），１９８５年，６０巻，２８３−２８８頁
【非特許文献２】ジィー・シャ（Ｚ．Ｈｓｉｅｈ），エム・リン（Ｍ．Ｌｉｎ），およびジェイ・アン（Ｊ．Ｕａｎ），ジャーナル・オブ・マテリアル・ケミストリー（Ｊ．Ｍａｔｅｒ．Ｃｈｅｍ．），２０１１年，２１巻，１８８０−１８８９頁
【非特許文献３】ワイ・チ（Ｙ．Ｃｈｉ），ピー・イェン（Ｐ．Ｙｅｎ），エム・ジェン（Ｍ．Ｊｅｎｇ），エス・コウ（Ｓ．Ｋｏ），およびティー・リー（Ｔ．Ｌｅｅ），インターナショナル・ジャーナル・オブ・ハイドロジェン・エナジー（Ｉｎｔ．Ｊ．Ｈｙｄｒｏｇｅｎ  Ｅｎｅｒｇｙ），２０１０年，３５巻，６３０３−６３１０頁
【発明の概要】
【発明が解決しようとする課題】
【０００７】
本発明は、上記従来の問題点を解決するものであり、その目的は、ガス分離に用いる多孔質基材の修飾方法および修飾された多孔質基材を提供することにある。
【課題を解決するための手段】
【０００８】
本発明は、多孔質基材の修飾方法を提供する。本発明による多孔質基材の修飾方法は、多孔質基材上に少なくとも１つの金属水酸化物層をコーティングする工程、および前記金属水酸化物層を有する多孔質基材を焼成し、前記金属水酸化物層を、連続相を有する金属酸化物層に変換させ、修飾された多孔質基材を形成する工程を含む。
【０００９】
前記多孔質基材は、好ましくは、多孔質ステンレスまたは多孔質ニッケル系合金を含むことがある。前記金属水酸化物層は、好ましくは、層状複水酸化物であり、前記金属水酸化物層のコーティング方法は、好ましくは、前記多孔質基材を塩基性溶液に浸漬する工程を含み、前記塩基性溶液は、好ましくは、第１金属のイオンおよび前記第１金属と異なる第２金属のイオンを含む。前記第１金属のイオンは、好ましくは、Ａｌ３＋、Ｍｎ３＋、Ｎｉ３＋、Ｆｅ３＋、またはＣｒ３＋を含み、かつ前記第２金属のイオンは、好ましくは、Ｎｉ２＋、Ｍｇ２＋、Ｚｎ２＋、Ｃａ２＋、Ｃｕ２＋、Ｍｎ２＋、Ｌｉ＋、Ｎａ＋、またはＫ＋を含む。前記塩基性溶液のｐＨ値は、好ましくは、１１．０〜１２．３である。前記塩基性溶液は、前記第１金属のイオン濃度が好ましくは約２００〜１１００ｐｐｍであり、かつ前記第２金属のイオン濃度が好ましくは約２００〜６００ｐｐｍである。前記第２金属は、好ましくは、前記金属酸化物層の全質量を基準にして、約０．５〜３５質量％の量で存在する。前記金属水酸化物層の焼成温度は、好ましくは、約３００〜６００℃である。前記金属酸化物層の厚さは、好ましくは、約０．１〜３μｍである。
【００１０】
前記多孔質基材の修飾方法は、さらに、前記金属酸化物層上にガス選択層を形成する工程を含むことができ、前記工程により、ガス分離モジュールを形成することができる。前記ガス選択層の材料は、好ましくは、パラジウム、パラジウム−銀合金、パラジウム−銅合金、バナジウム合金、ニオブ合金、またはタンタル合金を含む。
【００１１】
前記多孔質基材の修飾方法は、さらに、前記多孔質基材上に前記金属水酸化物層をコーティングする前に前記多孔質基材の孔に複数の粒子を充填する工程を含むことができる。前記複数の粒子は、好ましくは、酸化アルミニウム、酸化シリコン、酸化カルシウム、酸化セリウム、酸化チタン、酸化クロム、酸化マンガン、酸化鉄、酸化ニッケル、酸化銅、酸化亜鉛、酸化ジルコニウムまたはこれらの組合せを含み、粒径が好ましくは約１〜３０μｍである。
【００１２】
また、本発明は、修飾された多孔質基材を提供する。本発明による修飾された多孔質基材は、多孔質基材、および前記多孔質基材上にコーティングされた連続相を有する金属酸化物層（ここで、前記連続相を有する金属酸化物層は、第１金属の酸化物および前記第１金属と異なる第２金属を含む）を含む。
【００１３】
前記多孔質基材は、好ましくは、多孔質ステンレスまたは多孔質ニッケル系合金を含む。前記第１金属の酸化物は、好ましくは、酸化アルミニウム、酸化クロム、酸化鉄、酸化ニッケル、酸化マンガン、またはこれらの組合せを含む。前記金属酸化物層の厚さは、好ましくは、約０．１〜３μｍである。前記第２金属は、好ましくは、Ｎｉ、Ｍｇ、Ｚｎ、Ｃａ、Ｃｕ、Ｍｎ、Ｌｉ、Ｎａ、またはＫを含む。前記第２金属は、好ましくは、前記金属酸化物層の全質量を基準にして、約０．５〜３０質量％の量で存在する。
【００１４】
前記修飾された多孔質基材は、さらに、前記金属酸化物層上に形成されたガス選択層を含むことができ、ガス分離モジュールとして機能することができる。前記ガス選択層は、好ましくは、パラジウム、パラジウム−銀合金、パラジウム−銅合金、バナジウム合金、ニオブ合金、タンタル合金、またはこれらの組合せを含む。
【００１５】
前記多孔質基材は、さらに、その孔内に充填された複数の粒子を含むことができる。前記複数の粒子は、粒径が好ましくは約１〜３０μｍである。
【発明の効果】
【００１６】
本発明による多孔質基材の修飾方法は、少なくとも下記の効果を発揮する：（１）多孔質基材と金属酸化物層との付着性が高いこと；（２）金属酸化物層が均一な厚さを有すること；および（３）金属酸化物層上にガス選択層を形成した場合には、金属酸化物層が多孔質基材とガス選択層とを結合する中間層として機能するため、修飾された多孔質基材を様々な用途、例えば、ガス分離モジュールに用いることができること；などである。
【発明を実施するための形態】
【００１７】
以下の詳細な説明では、単なる説明を与える意図をもって、本明細書に記載された態様を充分に理解するために、数多くの具体的な詳細を記載する。しかし、１つまたはそれ以上の態様は、明らかに、これらの具体的な詳細がなくても実施することができる。
【００１８】
本明細書において、ある１つの層がもう一つの層（または基材）の上または上方にあるように記載される場合、この記載は、前記ある１つの層が前記もう１つの層（または基材）と直接接触しているか、または前記２つの層の間に他の層が介在してもよいことを表している。
【００１９】
本発明は、多孔質基材の修飾方法を提供するものである。本発明による多孔質基材の修飾方法では、まず、多孔質基材上に少なくとも１つの金属水酸化物層を形成し、次いで、前記金属水酸化物層を有する多孔質基材を焼成し、前記金属水酸化物層を、連続相を有する金属酸化物層に変換させ、修飾された多孔質基材を形成する。
【００２０】
また、本発明は、修飾された多孔質基材を提供するものである。本発明による修飾された多孔質基材は、多孔質基材、および前記多孔質基材上にコーティングされた連続相を有する金属酸化物層を含む。ここで、前記連続相を有する金属酸化物層は、第１金属の酸化物および前記第１金属と異なる第２金属を含む。
【００２１】
以下、本発明による多孔質基材の修飾方法および修飾された多孔質基材の詳細について、詳しく説明する。
【００２２】
まず、多孔質基材を用意する。多孔質基材としては、例えば、多孔質金属基材などが挙げられる。多孔質金属基材としては、例えば、多孔質ステンレス、多孔質ニッケル系合金などが挙げられる。多孔質基材の孔径は、約１〜３０μｍとすることができる。好ましい態様では、多孔質金属基材として、例えば、多孔質ステンレス（例えば、ステンレス３０１、３０４、３２１、３１６、３０４Ｌ、３１６Ｌ、４１０、４１６、４２０、４３０）または多孔質ニッケル系合金（例えば、ハステロイ（登録商標）Ｃ−２７６、Ｃ−２２、Ｘ、Ｎ、Ｂ、Ｂ２；インコネル（登録商標）６００、６２５、６９０；ニッケル２００；モネル（登録商標）４００（例えば、７０％Ｎｉ−３０％Ｃｕ）；など）を用いることができる。
【００２３】
次いで、金属水酸化物層を多孔質基材上にコーティングする。金属水酸化物層の材料としては、多孔質基材の熱膨張係数に近い熱膨張係数（熱膨張係数の差の最大値は、約１．２×１０−５Ｋ−１である）および／または多孔質基材の結晶格子に近い結晶格子を有する材料を選択することが好ましい。付着性などの構造安定性が向上して、金属水酸化物層を焼成して得られる金属酸化物層（つまり、修飾層）と多孔質基材との材料適合性が良好になるからである。金属水酸化物層の材料は、例えば、水酸化マグネシウム、水酸化アルミニウム、水酸化クロム、水酸化リチウム、水酸化ナトリウム、水酸化カリウム、水酸化亜鉛、水酸化鉄、水酸化ニッケル、水酸化マンガン、水酸化カルシウム、水酸化銅、またはこれらの組合せが挙げられる。金属水酸化物層の厚さは、例えば、約０．１〜５μｍとすることができる。しかし、金属水酸化物層の厚さは、多孔質基材の孔を過度に閉塞しない限り、必要に応じて、調整することができる。金属水酸化物層は、適切な方法、例えば、電気化学めっき法、溶融めっき法、物理蒸着法、化学蒸着法、共沈法、熱水法、などの方法により、コーティングすることができる。ある態様では、共沈法を用いることができる。共沈法としては、例えば、シッソコ（Ｓｉｓｓｏｋｏ）らが提案した共沈法（非特許文献１：アイ・シッソコ（Ｉ．Ｓｉｓｓｏｋｏ），イー・ティー・イヤグバ（Ｅ．Ｔ．Ｉｙａｇｂａ），アール・ザハイ（Ｒ．Ｓａｈａｉ），ピー・バイロアン（Ｐ．Ｂｉｌｏｅｎ），ジャーナル・オブ・ソリッド・ステート・ケミストリー（Ｊ．Ｓｏｌｉｄ  Ｓｔａｔｅ  Ｃｈｅｍ．），１９８５年，６０巻，２８３−２８８頁を参照；非特許文献１の全ての内容は、参照することによって本明細書に援用される）を参考にすることができ。共沈法では、複数の金属塩類（例えば、ナトリウム塩、アルミニウム塩、炭酸塩など）の混合物を高濃度の塩基性溶液に溶解した後、約６０〜９０℃の温度に加熱し、金属塩類を加えた後の高濃度の塩基性溶液の形態で、約１２〜１８時間、連続的に攪拌して、金属水酸化物層を形成する。この態様では、シャ（Ｈｓｉｅｈ）らが提案した「層状複水酸化物」の形成方法（非特許文献２：ジィー・シャ（Ｚ．Ｈｓｉｅｈ），エム・リン（Ｍ．Ｌｉｎ），およびジェイ・アン（Ｊ．Ｕａｎ），ジャーナル・オブ・マテリアル・ケミストリー（Ｊ．Ｍａｔｅｒ．Ｃｈｅｍ．），２０１１年，２１巻，１８８０−１８８９頁を参照；非特許文献２の全ての内容は、参照することによって本明細書に援用される）を参考にして本発明の金属水酸化物層を形成することができる。具体的には、基材を、２種類の異なる金属の陽イオン（ＭＡｚ＋およびＭＢ３＋、ｚ＝１または２）を含む塩基性溶液に浸漬し、高い配向性を有する層状複水酸化物（つまり、金属水酸化物層）を形成する。金属水酸化物層のＭＢは主要な金属元素（以下「第１金属」と称することがある）である。ＭＡは副次的な金属元素（以下「第２金属」と称することがある）である。２種類の異なる金属の陽イオンを含む塩基性溶液の調製方法は、金属間化合物（ＭＡ−ＭＢ）粉体を、周囲環境下で、例えば、純水に入れた後、不活性ガス（例えば、アルゴンガスまたは窒素ガス）中で攪拌する���とにより、金属間化合物（ＭＡ−ＭＢ）粉体の大部分を水と反応させて溶解することにより、ＭＡおよびＭＢの陽イオンを含む塩基性溶液を得る工程を含む。また、成長時間および浸漬回数を制御することにより、形成される金属水酸化物層の厚さを制御することができる。例えば、浸漬時間をより長くするか、および／または、浸漬回数をより多くすれば、金属水酸化物層の厚さが大きくなる。層状複水酸化物は、下記の化学式で表される。
【００２４】
【化１】
0005778656.tif 000003
【００２５】
ある態様では、上記の化学式におけるＸが約０．６７〜０．８０である。ＭＢ３＋は、例えば、Ａｌ３＋、Ｍｎ３＋、Ｎｉ３＋、Ｆｅ３＋またはＣｒ３＋を含むことができる。ＭＡｚ＋は、例えば、Ｎｉ２＋、Ｍｇ２＋、Ｚｎ２＋、Ｃａ２＋、Ｃｕ２＋、Ｍｎ２＋、Ｌｉ＋、Ｎａ＋またはＫ＋を含むことができる。Ｘｍ−は、例えば、ＣＯ３２−、ＮＯ３−、Ｃｌ−、ＳＯ４−、ＯＨ−、ＰＯ４−またはＩ−を含むことができる。
【００２６】
別の態様では、多孔質基材上に金属水酸化物層をコーティングする前に、多孔質基材表面の孔内に複数の粒子を充填することにより、多孔質基材表面の孔径を減少させ、孔分布の均一性を向上させることができる。充填に用いる複数の粒子としては、例えば、酸化アルミニウム、酸化シリコン、酸化カルシウム、酸化セリウム、酸化チタン、酸化クロム、酸化マンガン、酸化鉄、酸化ニッケル、酸化銅、酸化亜鉛、酸化ジルコニウムなどを挙げることができる。これらの粒子は、単独で用いても２種以上を併用してもよい。次いで、上記した層状複水酸化物の形成方法を用いて、多孔質基材上に金属水酸化物層をコーティングする。多孔質基材の孔内に充填された粒子は、多孔質基材に取り込まれている。金属水酸化物層と多孔質基材との付着性は、良好である。それゆえ、充填された粒子と多孔質基材との付着性が向上する。また、多孔質基材表面の孔内には、粒子が充填されているため、金属水酸化物が孔内に侵入することに起因する多孔質基材の閉塞やガス流量の減少を防止することができる。
【００２７】
次いで、金属水酸化物層を有する多孔質基材を焼成し、金属水酸化物層を、連続相を有する金属酸化物層に変換させ、修飾された多孔質基材を形成する。ある態様では、金属水酸化物層は、上記の層状複水酸化物であり、金属酸化物層は、上記のＭＡおよびＭＢという２種類の異なる金属を含む。ある態様では、ＭＢの質量％は、金属水酸化物層の全質量を基準にして、ＭＡの質量％よりかなり高く、ＭＡの質量％は、わずかであり、例えば、金属酸化物層の全質量を基準にして、約２．５〜３．２質量％である。別の態様では、ＭＡの質量％は、約２．５〜３５質量％である。さらに別の態様では、ＭＢの質量％は、金属酸化物層の全質量を基準にして、約２０〜２５質量％であり、かつ、ＭＡの質量％は、金属酸化物層の全質量を基準にして、約０．５〜３０質量％である。
【００２８】
ある態様では、焼成温度は、約３００〜１２００℃または３００〜６００℃とすることができる。焼成時間は、少なくとも約１０分、例えば、１０〜６０分とすることができる。焼成温度は金属酸化物の相形成に影響を及ぼすため、焼成温度を調整すれば、特定の相を得ることができる。例えば、金属酸化物層が酸化アルミニウム（Ａｌ２Ｏ３）層である場合には、焼成温度を約４５０〜８００℃とすれば、γ相を有する酸化アルミニウム（γ−Ａｌ２Ｏ３）層を得ることができる。ある態様では、金属酸化物層の厚さは、約０．１〜３μｍとすることができる。金属酸化物層の厚さを制御することにより、修飾された多孔質基材の孔径を約１〜３μｍにすることが好ましい。また、多孔質基材上に連続相を有する金属酸化物層を形成すれば、多孔質基材上に金属酸化物粒子の層を形成する場合に比べて、アンカー効果が発揮されるため、連続相を有する金属酸化物層と多孔質基材との間の付着性が向上すると共に、金属酸化物層の厚さもより均一になる。
【００２９】
金属水酸化物層を有する多孔質基材を焼成して、金属水酸化物層を金属酸化物層に変換させた後、必要に応じて、金属酸化物層上にガス選択層を形成して、ガス分離モジュールを形成することができる。金属水酸化物層を多孔質基材上にコーティングする場合、金属水酸化物層は、基材の表面上に形成される。次いで、金属水酸化物層を有する多孔質基材を焼成して、金属水酸化物層を金属酸化物層に変換させる。以下の工程では、蒸着法により、ガス選択層を金属酸化物層の表面上に形成する。連続相を有する金属酸化物層は、ガス選択層と多孔質基材との間に存在するため、中間バリア層として機能し、ガス選択層と多孔質基材との間での高温拡散を防止することができる。ガス選択層は、適切な方法、例えば、無電解めっき法、電気めっき法、スパッタリング法、化学蒸着法、めっき法などの方法で形成することができる。また、ガス選択層の材料を適宜選択することにより、特定のガスを分離することができる。ガス選択層の材料を選択する場合には、金属酸化物層の材料を選択する場合と同様に、金属酸化物層の熱膨張係数に近い熱膨張係数および／または金属酸化物層の結晶格子に近い結晶格子を有する材料を選択することが好ましい。このような材料を選択すれば、ガス選択層と金属酸化物層との間で、例えば、付着性が向上するなど、高い構造安定性を達成することができるからある。ある態様では、ガス選択層は、例えば、パラジウム、パラジウム−銀合金、パラジウム−銅合金、バナジウム合金、ニオブ合金、タンタル合金、またはこれらの組合せを含む無機膜層とすることができる。別の態様では、パラジウム層を用いて、水素ガスを選択的に透過するガス選択層とすることができる。パラジウム層の形成方法およびパラジウム膜を用いたガス分離モジュールの操作方法は、チ（Ｃｈｉ）らの論文（非特許文献３：ワイ・チ（Ｙ．Ｃｈｉ），ピー・イェン（Ｐ．Ｙｅｎ），エム・ジェン（Ｍ．Ｊｅｎｇ），エス・コウ（Ｓ．Ｋｏ），およびティー・リー（Ｔ．Ｌｅｅ），インターナショナル・ジャーナル・オブ・ハイドロジェン・エナジー（Ｉｎｔ．Ｊ．Ｈｙｄｒｏｇｅｎ  Ｅｎｅｒｇｙ），２０１０年，３５巻，６３０３−６３１０頁を参照；非特許文献３の全ての内容は、参照によって本明細書に援用される）を参考にすることができる。非特許文献３では、まず、ＳｎＣｌ２、脱イオン水、ＰｄＣｌ２、ＨＣｌをそれぞれ含む各溶液で、金属酸化物層をコーティングした３２６ＰＳＳを順次活性化させた後、無電解めっきを行って、金属酸化物層上にパラジウム層を形成する。ある態様では、ガス選択層の厚さは、約３〜１０μｍとすることができる。
【実施例】
【００３０】
以下、実施例を挙げて本発明をより明瞭かつ詳細に説明する。本発明の概念は、本明細書に記載された例示的な態様に限定されることなく、様々な形態に具体化することができる。周知事項に関する記載は、明瞭性を担保するため、省略する。本明細書を通じて、同じ参照符号は、同じ要素を意味するものとする。
【００３１】
＜実施例１＞
３１６多孔質ステンレスからなる基材（以下「３１６ＰＳＳ」と称する）を、Ｌｉ＋およびＡｌ３＋を含む塩基性溶液に１時間浸漬した後、乾燥させた。Ｌｉ＋およびＡｌ３＋を含む塩基性溶液を調製する際には、まず、約０．１〜０．４ｇのＬｉ−Ａｌ金属間化合物をセラミック製の乳鉢で粉砕して、粒径が約１００〜１０００μｍの粉体を得た。本実施例では、Ｌｉ含有量は、Ｌｉ−Ａｌ金属間化合物の全質量を基準にして、約１８〜２１質量％であった。次いで、Ｌｉ−Ａｌ金属間化合物の粉体を不活性ガス（例えば、アルゴンガスまたは窒素ガス）で気泡攪拌した１００ｍＬの純水に入れた。Ｌｉ−Ａｌ金属間化合物の粉体は、ガス曝露後の純水と反応することにより、その大部分が当該純水に溶解した。攪拌を数分間続けた。そして、孔径Ｎｏ．５Ａのフィルターを用いて、不純物を除去することにより、Ｌｉ＋およびＡｌ３＋を含む清澄な塩基性溶液が得られた。本実施例では、Ｌｉ＋およびＡｌ３＋を含む塩基性溶液は、ｐＨ値が約１１．０〜１２．３、誘導結合プラズマ発光分光分析装置（ＩＣＰ−ＡＥＳ）で測定されたＬｉ＋濃度が約２００〜６００ｐｐｍ、Ａｌ３＋濃度が約２００〜１１００ｐｐｍであった。上記の浸漬工程および乾燥工程を再度繰り返して、連続相を有する水酸化アルミニウム層を形成した。この水酸化アルミニウム層は、十分な厚さを有していた。また、この水酸化アルミニウムは、リチウムを含む層状複水酸化物構造を有していた。つまり、多孔質基材である３１６ＰＳＳの表面上に、リチウムを含むアルミニウム水酸化物からなる層状複水酸化物（以下「Ｌｉ−Ａｌ  ＬＤＨ」と称する）をコーティングしてなるＬｉ−Ａｌ  ＬＤＨ／３１６ＰＳＳが得られた。Ｌｉ−Ａｌ  ＬＤＨ層の厚さは、約３μｍであった。
【００３２】
次いで、Ｌｉ−Ａｌ  ＬＤＨ／３１６ＰＳＳを４５０℃で２時間焼成することにより、Ｌｉ−Ａｌ  ＬＤＨ層を、リチウムを含む酸化アルミニウム（Ａｌ２Ｏ３）層に変換させた。本実施例では、得られた酸化アルミニウム層の大部分は、γ相を有していた。それゆえ、以下、本実施例の修飾された多孔質基材を「γ−Ａｌ２Ｏ３／３１６ＰＳＳ」と称する。
【００３３】
次いで、酸化アルミニウム層上にパラジウム膜を形成した。パラジウム層を形成する際には、まず、γ−Ａｌ２Ｏ３／３１６ＰＳＳを、ＳｎＣｌ２、脱イオン水、ＰｄＣｌ２、０．０１Ｍ  ＨＣｌ、および脱イオン水に順次浸漬して活性化させた。次いで、活性化したγ−Ａｌ２Ｏ３／３１６ＰＳＳをパラジウムイオン含有溶液に浸漬して無電解めっきを行い、３１６ＰＳＳ上にリチウムを含む酸化アルミニウム層およびその上に形成されたパラジウム層を有する３１６ＰＳＳサンプル（以下「Ｐｄ／γ−Ａｌ２Ｏ３／３１６ＰＳＳ」と称する）を得た。Ｐｄ／γ−Ａｌ２Ｏ３／３１６ＰＳＳのパラジウム膜の厚さは、約１１．５μｍであった。
【００３４】
３１６ＰＳＳ、Ｌｉ−Ａｌ  ＬＤＨ／３１６ＰＳＳ、γ−Ａｌ２Ｏ３／３１６ＰＳＳ、Ｐｄ／γ−Ａｌ２Ｏ３／３１６ＰＳＳのヘリウム透過流束（ｈｅｌｉｕｍ  ｐｅｒｍｅａｔｉｏｎ  ｆｌｕｘ）、およびＰｄ／γ−Ａｌ２Ｏ３／３１６ＰＳＳの水素透過率（ｈｙｄｒｏｇｅｎ  ｐｅｒｍｅａｎｃｅ）を、それぞれ室温および４００℃で測定した実験結果を下記の表１に示す。γ−Ａｌ２Ｏ３／３１６ＰＳＳのヘリウム透過流束は、３１６ＰＳＳのヘリウム透過流束に比べて、約半分に減少した。γ−Ａｌ２Ｏ３／３１６ＰＳＳ上にパラジウム層をめっきした後、Ｐｄ／γ−Ａｌ２Ｏ３／３１６ＰＳＳの水素透過率４００℃で合計３回測定をしたところ、約５２〜５４Ｎｍ３／ｍ２・ｈｒ・ａｔｍ０．５の水素透過率が得られた。また、水素とヘリウムとの選択率（Ｈ２／Ｈｅ）は、約２６１〜３２１であった。
【００３５】
【表１】
0005778656.tif 000004
【００３６】
クロスハッチ試験（ＡＳＴＭ  Ｄ３３５９）を用いて、γ−Ａｌ２Ｏ３／３１６ＰＳＳに対するパラジウム層の付着性を試験した。まず、カッターでパラジウム層上にクロスハッチングを入れた。次いで、クロスハッチングを入れたパラジウム層上に専用のテープを３分間貼付した。最後に、テープを貼付した方向から１８０℃反転した方向に、テープを剥がした。その結果、カッターでクロスハッチングを入れた箇所以外の領域におけるパラジウム層は、γ−Ａｌ２Ｏ３層に完全に付着していた。かくして、本発明に従って形成されたγ−Ａｌ２Ｏ３層とパラジウム層とは、互いに良好な付着性を示し、３１６ＰＳＳとパラジウム層とについても、良好な結合が可能になった。
【００３７】
＜実施例２＞
まず、多孔質基材である３１６ＰＳＳに、実施例１と同様のＬＤＨ構造を形成するための方法を３回繰り返すことにより、３１６ＰＳＳの表面をＬｉ−Ａｌ  ＬＤＨ層でコーティングした。以下、このように処理された多孔質基材を「Ｌｉ−Ａｌ  ＬＤＨ／３１６ＰＳＳ」と称する。
【００３８】
次いで、Ｌｉ−Ａｌ  ＬＤＨ／３１６ＰＳＳを焼成した。焼成は、炉内に窒素ガスを導入しながら、約３℃／分の昇温速度で昇温することにより行った。温度が６００℃に達した段階で、この温度を１２時間維持した後、結晶水、Ｌｉ−Ａｌ  ＬＤＨ層の炭酸イオンと水酸化物イオンを除去して、Ｌｉ−Ａｌ  ＬＤＨ層を、リチウムを含む酸化アルミニウム（Ａｌ２Ｏ３）層に変換させた。本実施例では、得られた酸化アルミニウム層の大部分は、γ相を有していた。以下、本実施例の修飾された多孔質基材を「γ−Ａｌ２Ｏ３／３１６ＰＳＳ」と称する。
【００３９】
次いで、実施例１と同様の無電解めっき法を用いて、γ−Ａｌ２Ｏ３／３１６ＰＳＳの表面にパラジウム層を形成した。かくして、γ−Ａｌ２Ｏ３層と、その上に形成されたパラジウム層を順次有する３１６ＰＳＳサンプル（以下「Ｐｄ／γ−Ａｌ２Ｏ３／３１６ＰＳＳ」と称する）が得られた。
【００４０】
表２に、ヘリウム透過流束測定の実験結果を示す。この測定は、３１６ＰＳＳ、Ｌｉ−Ａｌ  ＬＤＨ／３１６ＰＳＳ、γ−Ａｌ２Ｏ３／３１６ＰＳＳ、Ｐｄ／γ−Ａｌ２Ｏ３／３１６ＰＳＳを異なる条件で比較するために、約１気圧の圧力差を用いて、室温、０．０１Ｎｍ３／ｍ２・ｈｒよりも小さいヘリウム透過流束で行った。水素透過率の測定は、４００℃で行い、Ｈ２／Ｈｅ選択性の測定は、約４気圧の圧力差、４００℃で行った。実験結果を表２に示す。
【００４１】
【表２】
0005778656.tif 000005
【００４２】
実験結果は、多孔質基材である３１６ＰＳＳをＬｉ−Ａｌ  ＬＤＨ層で修飾することにより、ヘリウム透過流束が２８７．１９Ｎｍ３／ｍ２・ｈｒから０．０２３９Ｎｍ３／ｍ２・ｈｒに減少したことを示している。しかし、６００℃で焼成することにより、Ｌｉ−Ａｌ  ＬＤＨ層の結晶水、炭酸イオン、水酸化物イオンを除去すると、ヘリウム透過流束は、０．０２３９Ｎｍ３／ｍ２・ｈｒから１１６．２３Ｎｍ３／ｍ２・ｈｒに増大した。次いで、ヘリウム透過流束が約０．０１Ｎｍ３／ｍ２・ｈｒ程度に小さくなり、かつ重量法で測定した厚さが約１３．８４μｍとなるまで、無電解めっき法を行うことにより、γ−Ａｌ２Ｏ３／３１６ＰＳＳ上にパラジウム層を形成した。パラジウム層をコーティングしたγ−Ａｌ２Ｏ３／３１６ＰＳＳを、さらに、４００℃のような高温の水素含有周囲環境下に置いた。その後のヘリウム透過流束を、例えば、１〜４気圧などの異なる圧力差で測定した。圧力差の平方根とヘリウム透過流束との関数グラフをプロットすることにより、約６４．５８Ｎｍ３／ｍ２・ｈｒ・ａｔｍ０．５の傾き（つまり、水素透過率）と、Ｈ２／Ｈｅ選択率２３０が得られた。
【００４３】
＜実施例３＞
まず、多孔質基材である３１６ＰＳＳの表面孔にアルミナ粒子を充填した。アルミナ粒子の平均粒径は、１０μｍであった。以下、このように処理された多孔質基材を「Ａｌ２Ｏ３／３１６ＰＳＳ」と称する。次いで、実施例１と同様のＬＤＨ構造を形成するための方法を３回繰り返すことにより、Ａｌ２Ｏ３／３１６ＰＳＳの表面をＬｉ−Ａｌ  ＬＤＨ層でコーティングした。以下、このように処理された多孔質基材を「Ｌｉ−Ａｌ  ＬＤＨ／Ａｌ２Ｏ３／３１６ＰＳＳ」と称する。
【００４４】
次いで、Ｌｉ−Ａｌ  ＬＤＨ／Ａｌ２Ｏ３／３１６ＰＳＳを焼成した。焼成は、炉内に窒素ガスを導入しながら、約３℃／分の昇温速度で昇温することにより行った。温度が６００℃に達した段階で、この温度を１２時間維持した後、結晶水、Ｌｉ−Ａｌ  ＬＤＨ層の炭酸イオンと水酸化物イオンを除去して、Ｌｉ−Ａｌ  ＬＤＨ層を、リチウムを含む酸化アルミニウム（Ａｌ２Ｏ３）層に変換させた。本実施例では、得られた酸化アルミニウム層の大部分は、γ相を有していた。以下、本実施例の修飾された多孔質基材を「γ−Ａｌ２Ｏ３／Ａｌ２Ｏ３／３１６ＰＳＳ」と称する。
【００４５】
次いで、実施例１と同様の無電解めっき法を用いて、γ−Ａｌ２Ｏ３／Ａｌ２Ｏ３／３１６ＰＳＳの表面にパラジウム層を形成した。かくして、孔内にアルミナ粒子が充填され、γ−Ａｌ２Ｏ３層と、その上に形成されたパラジウム層を順次有する３１６ＰＳＳサンプル（以下「Ｐｄ／γ−Ａｌ２Ｏ３／Ａｌ２Ｏ３／３１６ＰＳＳ」と称する。）が得られた。
【００４６】
表３に、ヘリウム透過流束測定の実験結果を示す。この測定は、Ａｌ２Ｏ３／３１６ＰＳＳ、Ｌｉ−Ａｌ  ＬＤＨ／Ａｌ２Ｏ３／３１６ＰＳＳ、γ−Ａｌ２Ｏ３／Ａｌ２Ｏ３／３１６ＰＳＳ、Ｐｄ／γ−Ａｌ２Ｏ３／Ａｌ２Ｏ３／３１６ＰＳＳを異なる条件で比較するために、約１気圧の圧力差を用いて、室温、０．０１Ｎｍ３／ｍ２・ｈｒよりも小さいヘリウム透過流束で行った。水素透過率の測定は、４００℃で行った。Ｈ２／Ｈｅ選択性の測定は、約４気圧の圧力差、４００℃で行った。
【００４７】
【表３】
0005778656.tif 000006
【００４８】
実験結果は、多孔質基材である３１６ＰＳＳにアルミナ粒子を充填した後、Ｌｉ−Ａｌ  ＬＤＨ層で修飾することにより、ヘリウム透過流束が２９０．０１Ｎｍ３／ｍ２・ｈｒから０．０５２５Ｎｍ３／ｍ２・ｈｒに減少したことを示している。しかし、６００℃で焼成することにより、Ｌｉ−Ａｌ  ＬＤＨ層の結晶水、炭酸イオン、水酸化物イオンを除去すると、ヘリウム透過流束は、０．０５２５Ｎｍ３／ｍ２・ｈｒから１２３．９１Ｎｍ３／ｍ２・ｈｒに増大した。次いで、ヘリウム透過流束が約０．０１Ｎｍ３／ｍ２・ｈｒ程度に小さくなり、かつ重量法で測定した厚さが約９．１６μｍとなるまで、無電解めっき法を行うことにより、γ−Ａｌ２Ｏ３／Ａｌ２Ｏ３／３１６ＰＳＳ上にパラジウム層を形成した。パラジウム層をコーティングしたγ−Ａｌ２Ｏ３／Ａｌ２Ｏ３／３１６ＰＳＳを、さらに、４００℃のような高温の水素含有周囲環境下に置いた。その後のヘリウム透過流束を、例えば、１〜４気圧などの異なる圧力差で測定した。圧力差の平方根とヘリウム透過流束との関数グラフをプロットすることにより、約８２．３０Ｎｍ３／ｍ２・ｈｒ・ａｔｍ０．５の傾き（つまり、水素透過率）と、Ｈ２／Ｈｅ選択率４０７が得られた。
【００４９】
パラジウム層の緻密化が同様であるという条件下で、平均粒径１０μｍのアルミナ粒子が充填され、かつγ−Ａｌ２Ｏ３層で修飾された３１６ＰＳＳについて、パラジウム層の所望厚さは、パラジウムの所望量が約３３．８％だけ減少するほど薄かった。また、パラジウム層の厚さが減少したことに起因して、水素透過率は、約２７％増加した（例えば、実施例２の６４．５８Ｎｍ３／ｍ２・ｈｒ・ａｔｍ０．５から実施例３の８２．３０Ｎｍ３／ｍ２・ｈｒ・ａｔｍ０．５）。Ｈ２／Ｈｅ選択性は、約７７％増加した（例えば、実施例２の２３０から実施例３の４０７）。したがって、３１６ＰＳＳ上にγ−Ａｌ２Ｏ３層を直接コーティングして修飾された３１６ＰＳＳに比べて、γ−Ａｌ２Ｏ３層を３１６ＰＳＳ上にコーティングする前に３１６ＰＳＳの表面の孔に平均粒径１０μｍのＡｌ２Ｏ３粒子を充填することにより修飾された３１６ＰＳＳは、パラジウム層の水素透過率およびＨ２／Ｈｅ選択性が向上し、パラジウム層の所望厚さが減少した。
【００５０】
本発明による多孔質基材の修飾方法により形成された修飾層は、多孔質基材に対する高い付着性を示した。修飾層上には、ガス選択層を形成することができる。多孔質基材、修飾層およびガス選択層の組合せは、特定のガス分離に適用するガス分離モジュールとして用いることができる。また、修飾層に対するガス選択層（実施例では、パラジウム層）の付着性が向上した。したがって、本発明による多孔質基材の修飾方法を用いて、多孔質基材上に修飾層を形成することにより、多孔質基材とガス選択層との結合を向上させることができる。さらに、修飾層の所望厚さは、滑らかな表面を得るために修飾層を形成する前に、多孔質基材の孔内に粒子を充填することにより減少させることができる。充填された粒子と多孔質基材との付着性を修飾層により向上させることにより、ガス分離モジュールの寿命低下を防止し、付着不良に起因する低効率の水素精製を回避することができる。さらに、修飾層を多孔質基材上に直接形成するか、あるいは、粒子を充填した後で多孔質基材上に形成するかは問題ではない。多孔質基材上に形成された修飾層は、密度が比較的小さい。修飾層上にガス選択層を、例えば、めっき法により形成した場合、ガス選択層は、修飾層に侵入し、水素の透過経路を増加させることができる。したがって、水素透過実験を高温で行うと、水素透過率がより高いという結果が得られる。
【００５１】
本明細書に記載された方法や材料について様々な修正や変更が可能であることは、当業者に明らかである。実施例を含めて本明細書の記載は、単なる例示であって、本発明を限定することを意図するものではない。本発明の範囲は、特許請求の範囲およびそれらの均等物により示されるものである。
【産業上の利用可能性】
【００５２】
本発明によれば、金属酸化物層で修飾された多孔質基材が得られる。本発明による修飾された多孔質基材において、金属酸化物層は、多孔質基材に対して高い付着性を有する。このような多孔質基材の金属酸化物層上にガス選択層を形成して、ガス分離モジュールを形成すれば、金属酸化物層に対するガス選択層の付着性が向上することから、多孔質基材とガス選択層との結合を向上させることができ、ひいては使用寿命の長いガス分離モジュールを得ることができる。それゆえ、本発明は、例えば、特定のガス分離に適用するガス分離モジュールに関連する技術分野で多大の貢献をなすものである。